СПОСОБ ПОЛУЧЕНИЯ ПРОДУКТОВ КАРБОНИЛИРОВАНИЯ

1. Способ получения алифатической карбоновой кислоты, содержащей (n+1) углеродных атомов, где n обозначает целое число до 6, и/или ее эфирного производного, который включает контактирование алифатического спирта, содержащего n углеродных атомов, и/или его реакционноспособного производного, выбранного из диалкильного эфира, сложного эфира спирта и алкилгалогенида, с моноксидом углерода в присутствии катализатора, который состоит из морденита, в который предварительно ионообменом или иным путем введено серебро.
2. Способ по п.1, в котором морденит характеризуется содержанием серебра от 1 до 200 мол.% на единицу объема алюминия.
3. Способ по п.2, в котором морденит характеризуется содержанием серебра от 50 до 150 мол.% на единицу объема алюминия.
4. Способ по п.1, в котором морденит обладает молярным соотношением диоксид кремния/оксид алюминия в интервале от 10:1 до 30:1.
5. Способ по п.1, в котором морденит содержит модифицирующий каркас элемент, выбранный из по меньшей мере одного из галлия и железа.
6. Способ по п.5, в котором морденит обладает молярным соотношением диоксид кремния/оксид модифицирующего каркас элемента в интервале от 10:1 до 50:1.
7. Способ по п.1, в котором спирт представляет собой метанол.
8. Способ по п.1, в котором спирт и/или реакционноспособное производное непосредственно перед слоем морденитного катализатора вводят в контакт со слоем оксида алюминия или корунда.
9. Способ по п.1, в котором моноксид углерода используют в виде смеси с водородом.
10. Способ по п.1, в котором в процесс вводят также воду.
11. Способ по п.1, в котором процесс проводят по существу в отсутствии галогенидов.
12. Способ по п.1, в котором процесс проводят при температуре в интервале от 200 до 600°С.
13. Способ по п.12, в котором процесс проводят при температуре в интервале от 250 до 400°С.
14. Способ по п.1, в котором процесс проводят под давлением в интервале от 10 до 200 бар.
15. Способ по п.14, в котором процесс проводят под давлением в интервале от 25 до 100 бар.
-1
16. Способ по п.1, в котором среднечасовая скорость подачи газа находится в интервале от 2000 до 10000 ч.
17. Способ по п.1, в котором процесс проводят как непрерывный процесс.
18. Способ по п.1, в котором процесс проводят как процесс в неподвижном слое, псевдоожиженном слое или подвижном слое.
19. Способ по п.1, в котором карбоновая кислота представляет собой уксусную кислоту.
20. Способ по п.1, в котором процесс представляет собой процесс получения уксусной кислоты введением метанола в контакт с моноксидом углерода в присутствии водорода при температуре в интервале от 250 до 400°С и под давлением в интервале от 25 до 100 бар и в котором морденит содержит от 50 до 150 мол.% серебра на единицу объема алюминия.
21. Катализатор для применения при получении алифатической карбоновой кислоты, содержащей (n+1) углеродных атомов, где n обозначает целое число до 6, и/или ее эфирного производного введением алифатического спирта, содержащего n углеродных атомов, и/или его реакционноспособного производного, выбранного из диалкильного эфира, сложного эфира спирта и алкилгалогенида, в контакт с моноксидом углерода, где упомянутый катализатор готовят ионообменом или пропиткой аммониевой или водородной формы морденита серебром, сушкой пропитанного/обработанного ионообменом морденита и последующим кальцинированием высушенного содержащего серебро морденита при температуре в интервале от 500 до 600°С.
22. Катализатор по п.21, в котором морденит обладает молярным соотношением диоксид кремния/оксид алюминия в интервале от 10 до 30:1 и содержанием серебра в интервале от 50 до 150 мол.% на единицу объема алюминия.